(57)【要約】【課題】機械的強度が高く、軟磁気特性の優れた軟磁性粉末と、前記軟磁性粉末を使用したコア及びその製造方法を提供する。【解決手段】軟磁性粉末に、その０．２５〜２．０ｗｔ％の縮合リン酸金属塩を混合し、軟磁性粉末の周囲に前記縮合リン酸金属塩の被覆を形成する。軟磁性粉末としては、その粉末硬度（１０％変位するのに必要な圧力）が１００ＭＰａ以上であることが好ましい。縮合リン酸金属塩として、第一リン酸アルミを加熟して脱水反応させたトリポリリン酸アルミニウムやメタリン酸アルミニウムを使用することができる。縮合リン酸金属塩に、硬化促進剤として、Ａｌ２Ｏ３、ＳｉＯ２、ＭｇＯ、Ｍｇ（ＯＨ）２、ＣａＯ、Ｃａ（ＯＨ）２、石綿、タルク、フライアッシュの少なくとも１種類を添加することもできる。軟磁性合金粉末に縮合リン酸金属塩を混合した後、所定の形状に成型することで、コアを製造する。【選択図】図１
2014236118.tif 000002
【特許請求の範囲】
【請求項１】
軟磁性粉末に、前記軟磁性粉末に対し０．２５〜２．０ｗｔ％の縮合リン酸金属塩を混合し、軟磁性粉末の周囲に前記縮合リン酸金属塩の被覆を形成したことを特徴とする軟磁性粉末。
【請求項２】
前記軟磁性粉末の粉末硬度が１００ＭＰａ以上であることを特徴とする請求項１に記載の軟磁性粉末。
【請求項３】
前記縮合リン酸金属塩が、縮合リン酸アルミニウムであることを特徴とする請求項１又は請求項２に記載の軟磁性粉末。
【請求項４】
前記縮合リン酸アルミニウムがトリポリリン酸アルミニウムまたはメタリン酸アルミニウムの単体、若しくは両者の混合物であることを特徴とする請求項３に記載の軟磁性粉末。
【請求項５】
前記縮合リン酸金属塩に、硬化促進剤として、塩基性物質が添加されていることを特徴とする請求項１から請求項４のいずれか１項に記載の軟磁性粉末。
【請求項６】
前記塩基性物質が、Ａｌ２Ｏ３、ＳｉＯ２、ＭｇＯ、Ｍｇ（ＯＨ）２、ＣａＯ、Ｃａ（ＯＨ）２、石綿、タルク、フライアッシュの少なくとも１種類であることを特徴とする請求項５に記載の軟磁性粉末。
【請求項７】
前記請求項１から請求項６の軟磁性粉末を成型して構成されたコア。
【請求項８】
軟磁性粉末に、前記軟磁性粉末に対し０．２５〜２．０ｗｔ％の縮合リン酸金属塩を混合した後、所定の形状に成型することを特徴とするコアの製造方法。
【請求項９】
前記軟磁性粉末の粉末硬度が１００ＭＰａ以上であることを特徴とする請求項８に記載のコアの製造方法。
【請求項１０】
前記縮合リン酸金属塩が、縮合リン酸アルミニウムであることを特徴とする請求項８又は請求項９に記載のコアの製造方法。
【請求項１１】
前記縮合リン酸アルミニウムがトリポリリン酸アルミニウムまたはメタリン酸アルミニウムの単体、若しく両者の混合物であることを特徴とする請求項１０に記載のコアの製造方法。
【請求項１２】
前記縮合リン酸金属塩に、硬化促進剤として、Ａｌ２Ｏ３、ＳｉＯ２、ＭｇＯ、Ｍｇ（ＯＨ）２、ＣａＯ、Ｃａ（ＯＨ）２、石綿、タルク、フライアッシュの少なくとも１種類を添加することを特徴とする請求項８から請求項１１のいずれか１項に記載のコアの製造方法。
【請求項１３】
前記請求項８から請求項１２のいずれか１項に記載の方法によって製造されたコア。
【発明の詳細な説明】
【技術分野】
【０００１】
本発明は、平滑用チョークコイル等のコアに使用される軟磁性粉末、その軟磁性粉末を用いたコア及びその製造方法に関する。
【背景技術】
【０００２】
スイッチング電源等の出力波形を平滑するために、チョークコイルが使用されている。各種電子機器の高性能化・多機能化に伴い、それに使用されるチョークコイルのコアにおいても、大電流でも特性変化の小さいものが要求されている。具体的には、優れた直流重畳特性と低損失特性を有するコアが求められている。この種のコアとしては、従来から、フェライトコアや圧粉磁心が使用されている。中でも、非晶質軟磁性合金（アモルファス軟磁性合金）の粉末から作製された圧粉磁心は、直流重畳特性に優れ、損失が少ない特性を有している。
【０００３】
これらの非晶質軟磁性合金粉末を用いて圧粉磁心とするためには、合金粉末を低融点ガラスと結着性樹脂などと混合し、その混合物を常温あるいは高温下で圧縮成形した後、得られた成形体に対して熱処理を行う。また、低融点ガラスはコストが高いという問題点があることから、低融点ガラスに代えて、特許文献１に示すように、第一リン酸アルミニウムを絶縁被膜として用いることで、絶縁性能の改善を図った提案や、特許文献２に示すように、アルミニウムを含有するリン酸塩またはリン酸化合物を使用することで、高い絶縁性と磁束密度を得ようとする試みもなされている。しかし、これらの先行技術は、いずれも絶縁性能の向上に着目したものであり、コアの強度向上を目的としたものではなかった。
【先行技術文献】
【特許文献】
【０００４】
【特許文献１】特開２００３−２７２９１１号公報
【特許文献２】特開２００５−１１３２５８号公報
【発明の概要】
【発明が解決しようとする課題】
【０００５】
特許文献１の発明に使用される第一リン酸アルミニウムは、Ａｌ２Ｏ３・３Ｐ２Ｏ５・６Ｈ２Ｏの示性式で表される水溶性の酸性リン酸塩で、骨材との反応や、加熱による脱水縮合および高温加熱による結晶転移等により硬化結合性を発現させるものである。その反面、吸湿性が非常に高く、常温下でも周囲の水蒸気と急激な反応を示すため、取り扱いが困難であり、また、吸湿による膨張により成形体密度が低下するなどの問題点があり、量産性が難しい。また、軟磁性粉末の硬度が高いと圧縮成形時における粉末同士のアンカー効果が弱くなり、成形体強度が低下して、コアが破損する問題点が生じる。
【０００６】
特許文献２に記載の発明は、リン酸化合物と金属化合物を混合して軟磁性粉末に添加し、軟磁性粉末の表面で化成反応を生じさせることにより、金属粉末表面の化成膜の密着性の向上を可能としたものであるが、その反面、リン酸化合物と金属化合物を混合を適切に制御しないと軟磁性粉末の表面での化成反応が不十分となり、初期の効果を得られない。また、リン酸塩またはリン酸化合物中に遊離リン酸が未反応のまま残存し、かような残存遊離リン酸は、粉末が吸湿性を持つ原因となる問題もあった。
【０００７】
本発明は、上記のような従来技術の問題点を解決するために提案されたもので、機械的強度が高く、軟磁気特性の優れた圧粉磁心を提供することを目的とする。
【課題を解決するための手段】
【０００８】
本発明の軟磁性粉末は、軟磁性粉末に、その０．２５〜２．０ｗｔ％の縮合リン酸金属塩を混合し、軟磁性粉末の周囲に前記縮合リン酸金属塩の被覆を形成したことを特徴とする。前記軟磁性粉末としては、その粉末硬度（１０％変位するのに必要な圧力）が１００ＭＰａ以上であることが好ましい。縮合リン酸金属塩として、第一リン酸アルミを加熟して脱水反応させたトリポリリン酸アルミニウムやメタリン酸アルミニウムを使用することができる。
【０００９】
前記縮合リン酸金属塩に、硬化促進剤として、Ａｌ２Ｏ３、ＳｉＯ２、ＭｇＯ、Ｍｇ（ＯＨ）２、ＣａＯ、Ｃａ（ＯＨ）２、石綿、タルク、フライアッシュの少なくとも１種類を添加することもできる。
【００１０】
前記のような軟磁性粉末を使用したコア、及びそのようなコアの製造方法も、本発明の一態様である。
【発明の効果】
【００１１】
本発明によれば、リン酸の金属化合物を加熱して脱水縮合させて成る縮合リン酸金属塩をバインダーとして用いることで、常温下における吸湿性がなく、取り扱いが容易な軟磁性粉末を得ることができる。縮合リン酸金属塩のコストは、低融点ガラスと比較して各段に低く、製品のコスト競争力に高い利点がある。縮合リン酸金属塩は、一般に防錆剤としても使用されており、圧粉磁心の錆対策に有効であり、低融点ガラスのようなヒステリシス損を悪化させる事象は発生しない。
【図面の簡単な説明】
【００１２】
【図１】軟磁性粉末に対する縮合リン酸金属塩の添加量と、得られた圧粉磁心の圧環強度の関係を示すグラフ。
【発明を実施するための形態】
【００１３】
（１）軟磁性粉末
軟磁性粉末としては、純鉄粉、センダスト（Ｆｅ−Ｓｉ−Ａｌ合金）粉、Ｆｅ−Ｓｉ合金粉、非晶質軟磁性粉末などが使用できる。非晶質軟磁性粉末としては、Ｆe系（Ｆｅ−Ｓｉ−Ｂ―Ｃｒ系）の合金アトマイズ粉、粉砕粉が挙げられる。例えば、Ｆｅ系の合金粉末として、Ｓｉ成分が６．７％、Ｂ成分が２．５％、Ｃｒ成分が２．５％、Ｃ成分が０．７５％、残り成分がＦｅのものや、金属ガラスを使用できる。
【００１４】
他に、軟磁性粉末としては、ＦｅＢＰＮ（ＮはＣｕ，Ａｇ，Ａｕ，Ｐｔ，Ｐｄから選ばれる１種以上の元素）が使用できる。軟磁性粉末は、水アトマイズ法、ガスアトマイズ法、水・ガスアトマイズ法により製造されるものを使用できるが、特に、水アトマイズ法によるものが好ましい。理由は、水アトマイズ法はアトマイズ時に急冷するため、結晶化しにくいからである。
【００１５】
軟磁性粉末の平均粒径は３０〜１００μｍが好ましい。軟磁性粉末の結晶化開始温度は、通常、約４５０℃前後である。軟磁性粉末としては、ガラス転移温度Ｔｇが結晶化温度Ｔｘより低く、過冷却液体領域を示す金属ガラスであるのが望ましい。これは、金属ガラスとすることにより、結晶磁気異方性が抑制されるため、コア損失を抑制できるからである。磁歪が大きく、透磁率は外部応力の影響を受けやすい。
【００１６】
軟磁性粉末としては、その粉末硬度（１０％変位するのに必要な圧力）が１００ＭＰａ以上であることが好ましい。例えば、非晶質合金の粉末硬度は７００ＭＰａ、Ｆｅ−６．５Ｓｉ合金の粉末硬度は３９０ＭＰａ、ＦｅＳｉＡｌ合金の粉末硬度は１００ＭＰａであるから、これらの合金が本発明に適している。但し、粉末硬度が３０ＭＰａ程度の純鉄粉に対して、本発明を適用することも可能である。
【００１７】
（２）縮合リン酸金属塩
縮合リン酸金属塩としては、第一リン酸アルミを加熟して脱水反応させたトリポリリン酸アルミニウムやメタリン酸アルミニウムなどが適している。他にも、縮合リン酸カルシウムや縮合リン酸マグネシウムなども同様の効果がある。
【００１８】
軟磁性粉末に対する縮合リン酸金属塩の添加量は、０．２５〜２．０ｗｔ％が好ましい。添加量が０．２５ｗｔ％以上で、作製したコアの強度が増加する効果が得られるが、添加量が２．０ｗｔ％を超えると、コアの密度が低下し、強度も低下する。
【００１９】
（３）硬化促進剤
縮合リン酸金属塩に、硬化促進剤として、Ａｌ２Ｏ３、ＳｉＯ２、ＭｇＯ、Ｍｇ（ＯＨ）２、ＣａＯ、Ｃａ（ＯＨ）２、石綿、タルク、フライアッシュの少なくとも１種類を添加することもできる。硬化促進剤は、縮合リン酸金属塩に対して、その１０〜３０ｗｔ％が好ましい。１０％以下では硬化剤としての効果が少なく、３０ｗｔ％を超えると軟磁性粉末表面における縮合リン酸金属塩の皮膜形成の妨げとなるからである。
【００２０】
（４）結着性樹脂
結着性樹脂は、軟磁性粉末と縮合リン酸金属塩の混合粉に添加する。結着性樹脂としては、常温で軟磁性粉末と縮合リン酸金属塩の混合物を加圧した場合に、ある程度緻密化された状態の成形体が得られ、しかも、その成形体に過大な力が加わらない限り、所定の形状を維持することのできる程度の粘性のある樹脂を用いる。
【００２１】
例として、シリコーン系樹脂、ワックスなどが挙げられる。シリコーン系の樹脂としては、メチルフェニル系シリコーン樹脂が好ましい。メチルフェニル系シリコーン樹脂の添加量は、軟磁性粉末に対して０．７５〜２．０ｗｔ％が適量である。これよりも少なければ成形体の強度が不足して、割れが発生する。これより多いと、密度低下による最大磁束密度の低下、ヒステリシス損失の増加による磁気特性が低下する問題が発生する。
【００２２】
その他の結着性樹脂として、アクリル酸共重合樹脂（ＥＡＡ）エマルジョンを使用することができる。混合するアクリル酸共重合樹脂（ＥＡＡ）エマルジョンの添加量は合金粉末に対して０．５〜２．０ｗｔ％であり、その場合の乾燥温度と乾燥時間は、８０℃〜１５０℃で２時間である。アクリル酸共重合樹脂（ＥＡＡ）エマルジョンの代りに、ＰＶＡ（ポリビニルアルコール）水溶液（１２％水溶液）を使用しても良い。ＰＶＡ（ポリビニルアルコール）水溶液（１２％水溶液）の添加量は、軟磁性粉末に対して０．５〜３．０ｗｔ％が適量である。
【００２３】
（５）潤滑性樹脂
潤滑性樹脂として、ステアリン酸及びその金属塩ならびにエチレンビスステアラマイドなどのワックスが使用できる。これらを混合することにより、粉末同士の滑りを良くすることができるので、混合時の密度を向上させ成形密度を高くすることができる。さらに、成形時の上パンチの抜き圧低減、金型と粉末の接触によるコア壁面の縦筋の発生を防止することが可能である。潤滑性樹脂の添加量は、軟磁性粉末に対して、０．１ｗｔ％〜１．０ｗｔ％程度が好ましく、一般的には、０．５ｗｔ％程度である。
【００２４】
（６）製造方法
本実施形態のコアの製造方法は、次のような各工程を有する。
（ａ）軟磁性粉末と、縮合リン酸金属塩を混合する工程。
（ｂ）混合工程で得られた混合物に対して、結着性樹脂を添加する工程。
（ｃ）結着性樹脂添加工程を経た混合物を、加圧して成形体を作製する成形工程。
（ｄ）成形工程によって得られた成形体を加熱する熱処理工程。
【００２５】
以下、各工程について、詳細に説明する。
（ａ）縮合リン酸金属塩の混合工程
混合工程では、例えば、平均粒径が３０〜１００μｍの軟磁性粉末に対して、その０．２５〜２．０ｗｔ％の縮合リン酸金属塩を添加して混合する。例えば、前記の混合物を、Ｖ型混合機を使用して２時間程度混合する。縮合リン酸金属塩を添加するタイミングは、必ずしもこの工程でなくとも良く、（ｂ）の結着性樹脂の添加工程において、潤滑剤と共に添加混合することも可能である。但し、前工程で縮合リン酸金属塩を混合しておいた方が、軟磁性粉末表面における皮膜形成が効果的に行われる。
【００２６】
（ｂ）結着性樹脂の添加工程
軟磁性粉末と縮合リン酸金属塩の混合物に対して、軟磁性粉末に対して０．７５〜２．０ｗｔ％の結着性樹脂と、０．１〜１．０ｗｔ％の潤滑性樹脂を添加して、更に混合する。前記（ａ）の縮合リン酸金属塩の混合と、（ｂ）の結着性樹脂及び潤滑性樹脂の混合を同時に行うことも可能である。
【００２７】
結着性樹脂の添加工程において、シランカップリング剤を加えることもできる。シランカップリング剤を使用した場合は、結着性樹脂の分量を少なくすることができる。相性の良いシランカップリング剤の種類としては、アミノ系のシランカップリング剤を使用することができ、特に、γ-アミノプロピルトリエトキシシランが良い。結着性樹脂に対するシランカップリング剤の添加量は、０．２５ｗｔ％〜１．０ｗｔ％が好ましい。結着性樹脂にこの範囲のシランカップリング剤を添加することで、成形された圧粉磁心の密度の標準偏差、磁気特性、強度特性を向上させることができる。
【００２８】
（ｃ）成形工程
成形工程では、結着性樹脂を添加した混合物を金型内に充填して、加圧成形する。その場合、金型温度は常温が好ましいが、８０℃までの範囲であっても構わない。すなわち、ここでの常温とは、５℃〜３５℃までの範囲をいうが、５℃〜８０℃の範囲であっても構わない。成形圧力は、例えば、１３００〜１７００ＭＰａである。
【００２９】
（ｄ）熱処理工程
成形体に対する熱処理は、大気雰囲気などの非還元雰囲気で行う。非還元雰囲気としては大気中以外に、１００％窒素ガスなどの不活性ガス雰囲気中でも良い。例えば、成形体を、大気中で、３５０℃の温度で、２時間加熱し、その後、窒素雰囲気に切り換えて、４７０℃で、２時間加熱することもできる。
【００３０】
熱処理温度は、非晶質軟磁性合金粉末の場合４００℃〜４４０℃が好ましく、加熱時間は２〜４時間程度である。このような温度と加熱時間を保持する理由は、軟磁性粉末の結晶化温度以下の状態で、しかも、圧粉磁心を環状に成形した場合に必要とする圧環強度を確保するためである。一方、熱処理温度を上げ過ぎると、軟磁性粉末の結晶化が進み、透磁率が低下し、鉄損（ヒステリシス）が増加する。そのため、４００℃〜４４０℃の温度を保持することは、鉄損の増加を抑制するために効果的である。また、センダスト合金やＦｅ−Ｓｉ合金の場合には、６００〜７５０℃の温度で熱処理することが好ましい。
【００３１】
本発明の軟磁性粉末は、必ずしも圧粉磁心にのみ使用するものではない。例えば、本発明の軟磁性粉末と所定の樹脂を射出成型やトランスファー成型することによって、コアを形成することもできる。その場合、樹脂に対する軟磁性金属粉末の充填率は、５５〜９５重量％が好ましい。樹脂としては、成形後の寸法安定性に優れる樹脂、例えば、熱硬化性樹脂であればエポキシ樹脂またはフェノール樹脂が、熱可塑性樹脂であればポリエーテルサルホンが、好適である。軟磁性金属粉末の充填率が低い場合には、磁気性能が低下する問題がある。一方で、９５ｗｔ％以上に高充填とした場合には、結着材の充填量が少なくなり、コアの強度が低下する。
【実施例】
【００３２】
本発明の実施例を、表１〜表５及び図１を参照して、以下に説明する。
【００３３】
（１）測定項目
測定項目として、透磁率と鉄損を次のような手法により測定した。透磁率は、作成された各圧粉磁心に１次巻線（１０ターン）を施し、インピーダンスアナライザーを使用することで、１００ｋＨｚ、０．５Ｖにおけるインダクタンスから算出した。
【００３４】
鉄損については、各圧粉磁心に１次巻線（１５ターン）及び２次巻線（３ターン）を施し、磁気計測機器であるＢＨアナライザ（岩通計測株式会社：ＳＹ−８２３２）を用いて、周波数１００ｋＨｚ、最大磁束密度Ｂｍ＝０．０５Ｔの条件下で鉄損を算出した。この算出は、鉄損の周波数曲線を次の（１）〜（３）式で最小２乗法により、ヒステリシス損係数、渦電流損失係数を算出することで行った。
【００３５】
Ｐｃ＝Ｋｈ×ｆ＋Ｋｅ×ｆ２…（１）
Ｐｈ＝Ｋｈ×ｆ…（２）
Ｐｅ＝Ｋｅ×ｆ２…（３）
Ｐｃ：鉄損
Ｋｈ：ヒステリシス損係数
Ｋｅ：渦電流損係数
ｆ：周波数
Ｐｈ：ヒステリシス損失
Ｐｅ：渦電流損失
【００３６】
強度については、圧環強度をＪＩＳ２５０７に従って測定を行った。
【００３７】
（２）サンプルの作製方法
特性比較で使用する試料は、下記のように作製した。
【００３８】
硬度７００ＭＰａ、平均粒経５０μｍの非晶質軟磁性合金粉末に、トリポリリン酸二水素アルミニウムに対して、その硬化促進剤である酸化マグネシウムが２５ｗｔ％配合された縮合リン酸金属塩を０〜４％混合し、この混合粉末に対してメチルフェニル系シリコーンレジンを２．０ｗｔ％混合し、１８０℃で２時間の加熱乾燥を行い、さらに潤滑剤としてステアリン酸リチウムを０．３ｗ％混合して、造粒粉末を作製した。
【００３９】
これを常温にて１５００ＭＰａの圧力で成形体を作成し、大気雰囲気中４１０℃の温度で１２０分の熱処理を行い、圧粉磁心を作製した。
【００４０】
（３）測定結果
表１および図１に作製された圧粉磁心の圧環強度を示す。
【００４１】
【表１】
2014236118.tif 000003
【００４２】
表１及び図１から分かるように、縮合リン酸金属塩とその硬化剤の添加量が０．２５ｗｔ％以上で強度が増加し効果が得られるが、添加量が２．０ｗｔ％を超えると、密度が低下し、強度も低下する。
【００４３】
（４）Ｆｅ−６．５Ｓｉ合金粉末
硬度３９０ＭＰａ、平均粒子径２０μｍのＦｅ−６．５Ｓｉ合金粉末に対して、トリポリリン酸二水素アルミニウム＋酸化マグネシウムを０．５ｗｔ％混合し、この混合粉末に対してメチルフェニル系シリコーンレジンを１．８ｗｔ％混合し、１８０℃で２時間の加熱乾燥を行い、さらに潤滑剤としてステアリン酸亜鉛を０．６質量％混合した。
【００４４】
これを室温にて１５００ＭＰａの圧力で加圧成型し、外形１６ｍｍ、内径８ｍｍ、高さ５ｍｍのリング状の成型体を作製した。さらに、この成型体を窒素雰囲気（Ｎ２）中にて、７００℃で１２０分間の熱処理を行い、圧粉磁心を作製した。
【００４５】
【表２】
2014236118.tif 000004
この実施例から分かるように、トリポリリン酸二水素アルミニウムと硬化促進剤である酸化マグネシウムを添加することで、強度が増加する。
【００４６】
（５）純鉄とセンダスト
軟磁性粉末として、硬度30MPaの純鉄と硬度100MPaのセンダスト（FeSiAl）を使用し、前記と同様な条件で圧粉磁心を作製した。これらのバインダ添加量と、３点曲げ強度及び鉄損の関係を表３に示す。
【００４７】
【表３】
2014236118.tif 000005
【００４８】
表３のＮｏ．Ａ１〜Ａ３から分かるように、硬度が３０ＭＰａの純鉄では、効果が得られない。硬度が１００ＭＰａのセンダストでは、Ｂ２のように、低融点ガラス粉末はヒステリシス損失を増加させる。Ｂ３，Ｂ４から分かるように、センダストに、トリポリリン酸二水素アルミニウムを添加した方が強度が高い。Ｃ２，Ｃ３を比較すると、センダストに、トリポリリン酸二水素アルミニウムとその硬化剤である酸化マグネシウムを添加した製品は、強度が増加する。
【図１】
2014236118.tif 000006
【手続補正書】
【提出日】平成25年10月15日(2013.10.15)
【手続補正１】
【補正対象書類名】図面
【補正対象項目名】図１
【補正方法】変更
【補正の内容】
【図１】
2014236118.tif 000007